(57)【要約】      （修正有）【課題】多層化膜、それらの製造方法、及びそれらを含む物品を提供する。【解決手段】第１の層１０２及び第２の層１０６と、これらの間に配置され結合層１０４を備え、結合層１０４が、結晶ブロック複合体及びカルボキシル化オレフィンコポリマーを含む、多層膜１００。【選択図】図１
2020189491.tif 000002
【特許請求の範囲】
【請求項１】
多層膜であって、
第１の層及び第２の層と、
結合層と、を備え、前記結合層が、前記第１の層と前記第２の層との間に配置され、前記第１の層が前記結合層の第１の表面に接して配置され、前記第２の層が前記結合層の第２の表面に接して配置され、前記第２の表面が、前記第１の表面に対向して配置され、前記結合層が、結晶ブロック複合体及びカルボキシル化オレフィンコポリマーを含む、前記多層膜。
【請求項２】
前記カルボキシル化オレフィンコポリマーが、カルボキシル化エチレンコポリマーまたはカルボキシル化プロピレンコポリマーである、請求項１に記載の前記多層膜。
【請求項３】
前記カルボキシル化オレフィンコポリマーが、グリシジルメタクリレートエチレンコポリマーである、請求項１に記載の前記多層膜。
【請求項４】
前記カルボキシル化オレフィンコポリマーが、前記カルボキシル化オレフィンコポリマーの総重量に基づいて、０．０５〜２０重量％の量でカルボキシル化種を含む、請求項１に記載の前記多層膜。
【請求項５】
前記結合層が、エラストマーをさらに含み、前記エラストマーが、均一に分岐したエチレン−α−オレフィンコポリマー、ポリオレフィンエラストマー、ビニル芳香族ブロックコポリマー、または前述のエラストマーのうちの少なくとも１つを含む組み合わせである、請求項１に記載の前記多層膜。
【請求項６】
前記結晶ブロック複合体が、２３０℃及び２．１６キログラムでＡＳＴＭ  Ｄ１２３８に従って測定されるとき、０．１〜３０ｄｇ／分の溶融流量比を有する、請求項１に記載の前記多層膜。
【請求項７】
前記結晶ブロック複合体が、５〜９５重量％の結晶エチレンブロック及び９５〜５重量％の結晶アルファ−オレフィンブロックを含む、請求項１に記載の前記多層膜。
【請求項８】
前記第１の層が、ポリプロピレンを含み、前記ポリプロピレンが、ランダムコポリマーポリプロピレン、衝撃性コポリマーポリプロピレン、高衝撃性ポリプロピレン、高溶融強度ポリプロピレン、アイソタクチックポリプロピレン、シンジオタクチックポリプロピレン、または前述のポリプロピレンのうちの少なくとも１つを含む組み合わせからなる群から選択される、請求項１に記載の前記多層膜。
【請求項９】
前記第２の層が、エチレンイオノマー、アクリル酸エチレンコポリマー、またはそれらの組み合わせを含む、請求項１に記載の前記多層膜。
【請求項１０】
前記アクリル酸エチレンコポリマーが、アクリル酸、メタクリル酸、エタクリル酸、メチルアクリレート、エチルアクリレート、メチルメタクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔｅｒｔ−ブチルアクリレート、ｔｅｒｔ−ブチルメタクリレート、オクチルアクリレート、オクチルメタクリレート、ウンデシルアクリレート、ウンデシルメタクリレート、オクタデシルアクリレート、オクタデシルメタクリレート、ドデシルアクリレート、ドデシルメタクリレート、２−エチルヘキシルアクリレート、２−エチルヘキシルメタクリレート、イソボルニルアクリレート、イソボルニルメタ
クリレート、ラウリルアクリレート、ラウリルメタクリレート、２−ヒドロキシエチルアクリレート、２−ヒドロキシエチルメタクリレート、グリシジルアクリレート、グリシジルメタクリレート、ポリ（エチレングリコール）アクリレート、ポリ（エチレングリコール）メタクリレート、ポリ（エチレングリコール）メチルエーテルアクリレート、ポリ（エチレングリコール）メチルエーテルメタクリレート、ポリ（エチレングリコール）ベヘニルエーテルアクリレート、ポリ（エチレングリコール）ベヘニルエーテルメタクリレート、ポリ（エチレングリコール）４−ノニルフェニルエーテルアクリレート、ポリ（エチレングリコール）４−ノニルフェニルエーテルメタクリレート、ポリ（エチレングリコール）フェニルエーテルアクリレート、ポリ（エチレングリコール）フェニルエーテルメタクリレート、ジメチルマレアート、ジエチルマレアート、ジブチルマレアート、ジメチルフマレート、ジエチルフマレート、ジブチルフマレート、ジメチルフマレート、酢酸ビニル、ビニルアセテート、ビニルプロピオネート、またはそれらの組み合わせとエチレンポリマーとの重合から得られる、請求項９に記載の前記多層膜。
【請求項１１】
前記アクリル酸エチレンコポリマーが、イオンで中和され、前記イオンが、Ｌｉ、Ｎａ、Ｋ、Ａｇ、Ｈｇ、Ｃｕ、Ｂｅ、Ｍｇ、Ｃａ、Ｓｒ、Ｂａ、Ｃｄ、Ｓｎ、Ｐｂ、Ｆｅ、Ｃｏ、Ｚｎ、Ｎｉ、Ａｌ、Ｓｃ、Ｈｆ、Ｔｉ、Ｚｒ、Ｃｅ、またはそれらの組み合わせを含む、請求項１０に記載の前記多層膜。
【請求項１２】
前記第２の層が、金属箔を含み、前記金属箔が、アルミニウム、銅、金、またはスズを含む、請求項１に記載の前記多層膜。
【請求項１３】
請求項１に記載の前記多層膜を含む物品。
【請求項１４】
多層膜を製造する方法であって、
多層化膜であって、
第１の層及び第２の層と、
結合層と、を備える多層化膜を共押出することであって、前記結合層が、前記第１の層と前記第２の層との間に配置され、前記第１の層が前記結合層の第１の表面に接して配置され、前記第２の層が前記結合層の第２の表面に接して配置され、前記第２の表面が、前記第１の表面に対向して配置され、前記結合層が、結晶ブロック複合体及びカルボキシル化オレフィンコポリマーを含む、共押出することと、
前記多層化膜を吹込むこと、または流延すること、または押出コーティングすることと、を含む、前記方法。
【請求項１５】
圧延ミルで前記膜を積層することをさらに含む、請求項１３に記載の前記方法。
【請求項１６】
圧縮型で前記膜を積層することをさらに含む、請求項１３に記載の前記方法。
【発明の詳細な説明】
【背景技術】
【０００１】
本開示は、多層化膜、それらの製造方法、及びそれらを含む物品に関する。
【０００２】
ポリプロピレン（ＰＰ）が、包装産業において、食品及び非食品製品を包装するためのフィルム及び容器の形態でしばしば使用される。ＰＰ包装は、高剛性、良好な鮮明性、及び高温性能の有益性を提供する。ＰＰまたは熱可塑性ポリオレフィン（ＴＰＯ）は、自動車産業においてパネル及び部品のために頻繁に使用される。かかるポリマーパネル及び部品は、軽量、柔軟なデザイン考案、及びより低価格の利点を提供する。しかし、不十分な印刷適性／塗装適性、不十分な耐傷付性、及び不十分な耐損傷性等の制限が存在する。
【発明の概要】
【０００３】
第１の層及び第２の層、ならびに結合層を備える多層膜が本明細書で開示され、この結合層は、第１の層と第２の層との間に配置され、第１の層が結合層の第１の表面に接して配置され、かつ第２の層が結合層の第２の表面に接して配置され、第２の表面は、第１の表面に対向して配置され、結合層は、結晶ブロック複合体及びカルボキシル化オレフィンコポリマーを含む。
【０００４】
本明細書では、多層膜を製造する方法も開示され、この方法は、第１の層及び第２の層、ならびに結合層を備える多層化膜を共押出することであって、この結合層が、第１の層と第２の層との間に配置され、第１の層が結合層の第１の表面に接して配置され、かつ第２の層が結合層の第２の表面に接して配置され、第２の表面は、第１の表面に対向して配置され、結合層は、結晶ブロック複合体及びカルボキシル化オレフィンコポリマーを含む、共押出することと、多層化膜を吹込むこと、または流延すること、または押出コーティングすることと、を含む。
【図面の簡単な説明】
【０００５】
【図１】多層化膜の概略図である。
【発明を実施するための形態】
【０００６】
「複合体」等の用語は、他のポリマーとブレンドされるか、または添加物、充填剤等を含有するポリマー等の２つ以上の材料の混合物を意味する。複合体に含まれるのは、予備反応、反応、及び事後反応の混合物であり、反応生成物及び副産物、ならびに予備反応混合物または反応混合物のうちの１つ以上の構成成分から形成される反応混合物及び分解物の未反応構成成分があればその後半に含まれることになる。
【０００７】
「ブレンド」、「ポリマーブレンド」等の用語は、２つ以上のポリマーの複合体を意味する。かかるブレンドは、混和性であり得るか、またはあり得ない。かかるブレンドは、相分離され得るか、またはされ得ない。かかるブレンドは、透過型電子分光法、光散乱、Ｘ線散乱、及び当技術分野で既知である任意の他の方法から決定されるような１つ以上のドメイン構成を含有し得るか、または含有し得ない。ブレンドは、積層体ではないが、積層体の１つ以上の層は、ブレンドを含有し得る。
【０００８】
「ポリマー」は、同種類か異なる種類かに関わらず、モノマーを重合することにより調製される化合物を意味する。よって、総称であるポリマーは、１種類のみのモノマーから調製されるポリマーを指すために通常用いられる、用語ホモポリマーと、以下で定義される用語インターポリマーとを包含する。それはまた、例えば、ランダム、ブロック等の全ての形態のインターポリマーも包含する。用語「エチレン／α−オレフィンポリマー」及び「プロピレン／α−オレフィンポリマー」は、以下に記載されるインターポリマーを示す。ポリマーは、モノマー「から作製」されている、特定のモノマーまたはモノマーの種類「に基づいて」いる、特定のモノマー含有量を「含有」している等としばしば言及されるが、これは、特定のモノマーの重合残余を指すものであって、未重合種を指すものではないことが明確に理解されることが留意される。
【０００９】
「インターポリマー」は、少なくとも２つの異なるモノマーを重合することにより調製されるポリマーを意味する。この総称には、２つ以上の異なるモノマーから調製されるポリマーを指すために通常用いられるコポリマーが含まれ、かつ例えば、ターポリマー、テトラポリマー等の２つを超える異なるモノマーから調製されるポリマーが含まれる。
【００１０】
「ポリオレフィン」、「ポリオレフィンポリマー」、「ポリオレフィン樹脂」等の用語は、モノマーとしての単純オレフィン（一般式、ＣｎＨ２ｎを持つアルケンと呼称される
）から生成されるポリマーを意味する。ポリエチレンは、１つ以上のコモノマーで、または１つ以上のコモノマー無しでエチレンを重合することにより生成され、ポリプロピレンは、１つ以上のコモノマーで、または１つ以上のコモノマー無しでプロピレンを重合することにより生成される。よって、ポリオレフィンには、エチレン−α−オレフィンコポリマー、プロピレン−α−オレフィンコポリマー等のインターポリマーが含まれる。
【００１１】
本明細書で使用される場合、米国特許第５，７８３，６３８号に記載されるように、「溶融点」（プロットされたＤＳＣ曲線の形に関して溶融ピークとも言及される）は典型的に、ポリオレフィンの溶融点またはピークを測定するためのＤＳＣ（示差走査熱量測定）技法により測定される。２つ以上のポリオレフィンを含む多くのブレンドが、１つを超える溶融点またはピークを有し、多くの個別のポリオレフィンが、たった１つの溶融点またはピークを含むことを留意されたい。
【００１２】
用語「及び／または」には、「及び」ならびに「または」の両方が含まれる。例えば、用語、Ａ及び／またはＢは、Ａ、Ｂ、またはＡ及びＢを意味すると解釈される。
【００１３】
自動車パネルにおいて使用され得、軽量、柔軟なデザイン考案、より低価格の利点を提供し得る多層化膜が本明細書で開示される。本多層化膜はまた、良好な印刷適性／塗装性ならびに良好な耐傷付性及び耐損傷性も示し、このことにより、それらが自動車パネルにおいて有用とされる。本多層化膜は、少なくとも３層を含み、それらのうちの１つが、結晶ブロック複合体（ＣＢＣ）、カルボキシル化エチレンコポリマー、及び任意選択的にポリオレフィン系エラストマーを含む結合層である。この結合層は、ポリプロピレンを含む第１の層を、エチレンイオノマー、アクリル酸エチレンコポリマー、またはそれらの組み合わせを含む（第１の層に対向して配置される）第２の層に接合するために使用される。
【００１４】
ここで、図１を参照すると、多層膜１００は、第１の層１０２、結合層１０４、及び第２の層１０６を含む。結合層１０４は、互いに対向して配置される第１の表面１０３及び第２の表面１０５を含む。第１の層１０２は、第１の表面１０３で結合層１０４に接触し、（第１の層１０２に対向して配置される）第２の層１０６は、第２の表面１０５で結合層１０４に接触する。
【００１５】
上記のとおり、結合層１０４は、結晶ブロック複合体（ＣＢＣ）、カルボキシル化エチレンコポリマー、及び任意選択的にポリオレフィン系エラストマーを含む。
【００１６】
用語「結晶ブロック複合体」（ＣＢＣ）は、３つの構成成分である、結晶エチレン系ポリマー（ＣＥＰ）（本明細書において軟質ポリマーとも言及される）、結晶アルファ−オレフィン系ポリマー（ＣＡＯＰ）（本明細書において硬質ポリマーとも言及される）、ならびに結晶エチレンブロック（ＣＥＢ）及び結晶アルファ−オレフィンブロック（ＣＡＯＢ）を含むブロックコポリマーを有するポリマーを指し、ブロックコポリマーのＣＥＢは、ブロック複合体中のＣＥＰと同じ複合体であり、ブロックコポリマーのＣＡＯＢは、ブロック複合体のＣＡＯＰと同じ複合体である。加えて、ＣＥＰの量とＣＡＯＰの量との間の複合分割は、ブロックコポリマー中の対応するブロック間と本質的に同じになる。継続的なプロセスにおいて生成されるとき、結晶ブロック複合体は、１．７〜１５、具体的には１．８〜１０、具体的には１．８〜５、より具体的には１．８〜３．５の多分散指数（ＰＤＩ）を望ましくは有する。かかる結晶ブロック複合体は、例えば、全て２０１１年１２月２２に公開された、米国特許出願公開第２０１１／０３１３１０６号、同第２０１１／０３１３１０８号、及び同第２０１１／０３１３１０８号に記載され、結晶ブロック複合体、それらを作製するためのプロセス、及びそれらを分析する方法の記述に関して、参照することにより本明細書に組み込まれる。
【００１７】
ＣＡＯＢは、モノマーがその中で、９０ｍｏｌ％超、具体的には９３ｍｏｌ％超、より具体的には９５ｍｏｌ％超、及び具体的には９６ｍｏｌ％超の量で存在する、重合されたアルファオレフィン単位の高結晶ブロックを指す。言い換えると、ＣＡＯＢ中のコモノマー含有量は、１０ｍｏｌ％未満、及び具体的には７ｍｏｌ％未満、ならびにより具体的には５ｍｏｌ％未満、及び最も具体的には４ｍｏｌ％未満である。プロピレン結晶化度を有するＣＡＯＢは、８０℃以上、具体的には１００℃以上、より具体的には１１５℃以上、及び最も具体的には１２０℃以上である対応する溶融点を有する。いくつかの実施形態において、ＣＡＯＢは、全てのまたは実質的に全てのプロピレン単位を含む。一方で、ＣＥＢは、コモノマー含有量がその中で、１０ｍｏｌ％以下、具体的には０ｍｏｌ％〜１０ｍｏｌ％、より具体的には０ｍｏｌ％〜７ｍｏｌ％、及び最も具体的には０ｍｏｌ％〜５ｍｏｌ％である重合されたエチレン単位のブロックを指す。かかるＣＥＢは、具体的には７５℃以上、より具体的には９０℃、及び１００℃以上である対応する溶融点を有する。
【００１８】
一実施形態において、結晶ブロック複合体ポリマーは、プロピレン、１−ブテンまたは４−メチル−１−ペンテン、及び１つ以上のコモノマーを含む。具体的には、ブロック複合体は、プロピレン及びエチレン及び／もしくは１つ以上のＣ４−２０α−オレフィンコモノマー、ならびに／または１つ以上の追加の共重合性コモノマーを重合された形態で含むか、あるいはそれらは、４−メチル−１−ペンテン及びエチレン及び／または１つ以上のＣ４−２０α−オレフィンコモノマーを含むか、あるいはそれらは、１−ブテン及びエチレン、プロピレン及び／または１つ以上のＣ５−Ｃ２０α−オレフィンコモノマー及び／または１つ以上の追加の共重合性コモノマーを含む。追加の好適なコモノマーは、ジオレフィン、環状オレフィン及び環状ジオレフィン、ハロゲン化ビニル化合物、ならびにビニリデン芳香族化合物から選択される。好ましくは、モノマーはプロピレンであり、コモノマーはエチレンである。
【００１９】
結晶ブロック複合体ポリマー中のコモノマー含有量は、好ましい核磁気共鳴（ＮＭＲ）分光法に基づく技法を用いる任意の好適な技法を使用して測定され得る。
【００２０】
ブロック複合体及び結晶ブロック複合体は、１００℃超、具体的には１２０℃超、及びより具体的には１２５℃超の溶融点Ｔｍを有する。実施形態において、Ｔｍは、１００℃〜２５０℃、より具体的には１２０℃〜２２０℃の範囲であり、具体的には１２５℃〜２２０℃の範囲でもある。具体的には、ブロック複合体及び結晶ブロック複合体の溶融流量比（ＭＦＲ）は、０．１〜１０００ｄｇ／分、より具体的には０．１〜５０ｄｇ／分、及びより具体的には０．１〜３０ｄｇ／分である。
【００２１】
実施形態において、ブロック複合体及び結晶ブロック複合体は、１モル当たり１０，０００〜約２，５００，０００グラム（ｇ／モル）、具体的には３５０００〜約１，０００，０００、及びより具体的には５０，０００〜約３００，０００、具体的には５０，０００〜約２００，０００ｇ／モルの重量平均分子量（Ｍｗ）を有する。
【００２２】
結晶ブロック複合体ポリマーは、０．５〜９５重量％の軟質コポリマー、０．５〜９５重量％の硬質ポリマー、及び５〜９９重量％のブロックコポリマーを含む。より具体的には、結晶ブロック複合体ポリマーは、０．５〜７９重量％の軟質コポリマー、０．５〜７９重量％の硬質ポリマー、及び２０〜９９重量％のブロックコポリマー、ならびにより具体的には０．５〜４９重量％の軟質コポリマー、０．５〜４９重量％の硬質ポリマー、及び５０〜９９重量％のブロックコポリマーを含む。重量パーセントは、結晶ブロック複合体の総重量に基づく。軟質コポリマー、硬質ポリマー、及びブロックコポリマーの重量パーセントの合計は、１００％に等しい。
【００２３】
実施形態において、結晶ブロック複合体ポリマーは、０．５〜９５重量％のＣＥＰ、０
．５〜９５重量％のＣＡＯＰ、及び５〜９９重量％のブロックコポリマーを含む。より具体的には、結晶ブロック複合体ポリマーは、０．５〜７９重量％のＣＥＰ、０．５〜７９重量％のＣＡＯＰ、及び２０〜９９重量％のブロックコポリマー、ならびにより具体的には０．５〜４９重量％のＣＥＰ、０．５〜４９重量％のＣＡＯＰ、及び５０〜９９重量％のブロックコポリマーを含む。重量パーセントは、結晶ブロック複合体の総重量に基づく。ＣＥＰ、ＣＡＯＰ、及びブロックコポリマーの重量パーセントの合計は、１００％に等しい。
【００２４】
実施形態において、結晶ブロック複合体のブロックコポリマーは、５〜９５重量％の結晶エチレンブロック（ＣＥＢ）及び９５〜５重量％の結晶アルファ−オレフィンブロック（ＣＡＯＢ）を含む。それらは、１０〜９０重量％のＣＥＢ及び９０〜１０重量％のＣＡＯＢを含み得る。より具体的には、ブロックコポリマーは、２５〜７５重量％のＣＥＢ及び７５〜２５重量％のＣＡＯＢを含み、さらにより具体的には３０〜７０重量％のＣＥＢ及び７０〜３０重量％のＣＡＯＢを含む。
【００２５】
いくつかの実施形態において、結晶ブロック複合体は、ゼロ超〜約０．４未満、または０．１〜０．３である結晶ブロック複合指数（ＣＢＣＩ）を有する。他の実施形態において、ＣＢＣＩは、０．４超〜最大１．０である。いくつかの実施形態において、ＣＢＣＩは、０．１〜０．９、約０．１〜約０．８、約０．１〜約０．７、または約０．１〜約０．６である。加えて、ＣＢＣＩは、約０．４〜約０．７、約０．５〜約０．７、または約０．６〜約０．９の範囲であり得る。いくつかの実施形態において、ＣＢＣＩは、約０．３〜約０．９、約０．３〜約０．８、または約０．３〜約０．７、約０．３〜約０．６、約０．３〜約０．５、または約０．３〜約０．４の範囲である。他の実施形態において、ＣＢＣＩは、約０．４〜約１．０、約０．５〜約１．０、または約０．６〜約１．０、約０．７〜約１．０、約０．８〜約１．０、または約０．９〜約１．０の範囲である。
【００２６】
結晶ブロック複合体は、結合層１０４の総重量に基づいて、４０〜９０重量パーセント（重量％）、具体的には４５〜８５重量％、及びより具体的には５０〜７５重量％の量で存在する。
【００２７】
カルボキシル化オレフィンコポリマーは、エチレンまたはプロピレンポリマーを含み、それは、不飽和カルボン酸もしくは無水物、エステル、アミド、イミド、またはそれらの金属塩をそこにグラフトし、これ以降、それは「グラフト化合物」と指定される。このグラフト化合物は、好ましくは脂肪族不飽和ジカルボン酸もしくは無水物、エステル、アミド、イミド、またはかかる酸由来の金属塩である。カルボン酸は、好ましくは最大６個、より好ましくは最大５個の炭素原子を含有する。アルカリ金属塩は、好ましい金属塩である。不飽和カルボン酸の例は、マレイン酸、フマル酸、イタコン酸、アクリル酸、メタクリル酸、クロトン酸、及びシトラコン酸である。不飽和カルボン酸の誘導体の例は、無水マレイン酸、無水シトラコン酸、無水イタコン酸、メチルアクリレート、メチルメタクリレート、エチルアクリレート、エチルメタクリレート、ブチルアクリレート、ブチルメタクリレート、グリシジルアクリレート、グリシジルメタクリレート、モノエチルマレアート、ジエチルマレアート、モノメチルフマレート、ジメチルフマレート、モノメチルイタコネート、ジエチルイタコネート、アクリルアミド、メタクリルアミド、モノマレアミド、ジマレアミド、Ｎ，Ｎ−ジエチルマレアミド、Ｎ−モノブチルマレアミド、Ｎ，Ｎ−ジブチルマレアミド、モノフマルアミド、ジフマルアミド、Ｎ−モノエチルフマルアミド、Ｎ，Ｎ−ジエチルフマルアミド、Ｎ−モノブチルフマルアミド、Ｎ，Ｎ−ジブチルフマルアミド、マレイミド、Ｎ−ブチルマレイミド、Ｎ−フェニルマレイミド、ナトリウムアクリレート、ナトリウムメタクリレート、カリウムアクリレート、及びカリウムメタクリレートである。グリシジルメタクリレートは、好ましいグラフト化合物である。１つ以上、好ましくは１つのグラフト化合物は、エチレンまたはプロピレンポリマー上にグラフトさ
れる。
【００２８】
エチレンまたはプロピレンポリマー中のグラフト化化合物含有量は、グラフト化エチレンまたはプロピレンポリマーの総重量に基づいて、０．０５、より具体的には０．５〜、及び最も具体的には２．０〜３０、具体的には〜１５、及び最も具体的には〜８重量％の範囲である。
【００２９】
グラフトプロセスは、開始剤を分解することにより先導されて、フリーラジカルを形成し得、それにはアゾ含有化合物、カルボン酸ペルオキシド及びペルオキシエステル、アルキルヒドロペルオキシド、ならびにジアルキル及びジアシルペルオキシド等が含まれる。これらの化合物及びそれらの特性の多くは、記載されている（参照：Ｊ．Ｂｒａｎｄｅｒｕｐ，Ｅ．Ｉｍｍｅｒｇｕｔ，Ｅ．Ｇｒｕｌｋｅ，ｅｄｓ．「Ｐｏｌｙｍｅｒ  Ｈａｎｄｂｏｏｋ，」４ｔｈ  ｅｄ．，Ｗｉｌｅｙ，Ｎｅｗ  Ｙｏｒｋ，１９９９，Ｓｅｃｔｉｏｎ  ＩＩ，ｐｐ．１−７６．）。あるいは、グラフト化合物は、典型的な管プロセス及び高圧蒸気滅菌プロセスによりエチレンと共重合され得る。
【００３０】
グラフト化エチレンポリマー、ならびにグラフトのために使用されるエチレンポリマーは、超低密度ポリエチレン（ＵＬＤＰＥ）、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、高溶融強度高密度ポリエチレン（ＨＭＳ−ＨＤＰＥ）、超高密度ポリエチレン（ＵＨＤＰＥ）、またはそれらの組み合わせから選択される。
【００３１】
実施形態において、グラフト化エチレンまたはプロピレンポリマー、ならびにグラフトのために使用されるエチレンまたはプロピレンポリマーは、好ましくは最大０．９０２ｇ／ｃｍ３、より好ましくは０．８５０〜０．９０２ｇ／ｃｍ３、最も好ましくは０．８６０〜０．８９０ｇ／ｃｍ３、特に０．８６５〜０．８８０ｇ／ｃｍ３の密度を有する。しかし、ポリマー密度は、グラフトによりわずかに変化することが理解される。エチレンポリマーの場合、プライマーに十分な機械強度及び可撓性を提供し、有機溶媒中のグラフト化エチレンポリマーの十分な可溶性を達成するために、ポリマー密度が重要であるということが分かった。
【００３２】
用語「エチレンまたはプロピレンポリマー」は、エチレンポリマー、プロピレンポリマー、異なるエチレンポリマーの混合物、異なるプロピレンポリマーの混合物、または少なくとも１つのエチレンポリマー及び少なくとも１つのプロピレンポリマーの混合物を意味する。好ましいエチレンポリマー及びプロピレンポリマーは、以下に記載される。エチレンまたはプロピレンポリマーは、好ましくは５〜３５％、より好ましくは１０〜２０％の結晶化度を有する。
【００３３】
エチレンまたはプロピレンポリマーは、エチレンもしくはプロピレンホモポリマー、またはプロピレンならびに少なくとも１つのＣ４−Ｃ２０−α−オレフィン及び／もしくはＣ４−Ｃ１８−ジオレフィンのインターポリマーであり得る。好ましくは、エチレンポリマーは、エチレンならびに少なくとも１つのＣ３−Ｃ２０−α−オレフィン及び／またはＣ４−Ｃ１８−ジオレフィンのインターポリマーである。最も好ましくは、エチレンポリマーは、最大０．９０２ｇ／ｃｍ３の密度を有する、エチレン及びＣ３−Ｃ２０−α−オレフィンのインターポリマーである。用語「インターポリマー」は、本明細書で使用される場合、少なくとも２つの異なるモノマーの重合により調製されるポリマーを指す。よって、総称であるインターポリマーは、２つの異なるモノマーから調製されるポリマー、及び２つを超える異なるモノマーから調製されるポリマーを指すために通常用いられるコポリマーを包含する。インターポリマーは、ランダムまたはブロックインターポリマーであり得る。
【００３４】
好ましいα−オレフィンは、４〜１０個の炭素原子を含有し、そのうちの１−ブテン、１−ヘキセン、４−メチル−１−ペンテン、及び１−オクテンが、最も好ましい。好ましいジオレフィンは、イソプレン、ブタジエン、１，４−ペンタジエン、１，４−ヘキサジエン、１，５−ヘキサジエン、１，７−オクタジエン、１，９−デカジエン、ジシクロペンタジエン、メチレン−ノルボルネン、及び５−エチリデン−２−ノルボルネンである。インターポリマーは、Ｃ２−Ｃ２０アセチレン系不飽和モノマー等の他のコモノマーを含有し得る。
【００３５】
グラフトエチレンは、エチレン及びＣ４−Ｃ１０−α−オレフィンのランダムまたはブロックコポリマー、最も好ましくはエチレン及び１−ブテン、１−ヘキセン、４−メチル−１−ペンテン、または１−オクテンのコポリマーを含み得る。エチレン含有量は、ポリマーの総重量に基づいて、好ましくは５０％超、より好ましくは６０〜９０％、最も好ましくは７０〜８０％である。
【００３６】
好ましくは上述の範囲内の密度を有する、既知であるエチレンポリマーが、グラフトのために使用され得る。１つの有用な種類のエチレンポリマーは、狭い分子重量分布、ポリマー主鎖に沿ったコモノマー単位のランダム分布、及び少なくとも７５の均一指標を有する、エチレンの直鎖状コポリマー及び少なくとも４個の炭素原子を有するα−オレフィンの直鎖状コポリマーである。かかるポリマーは、Ｅｌｓｔｏｎにより米国特許第３，６４５，９９２号に記載される。他の有用なエチレンポリマー及びそれらを生成するためのプロセスは、米国特許第５，３２４，８００号に記載される。それらは、５００〜１，４００，０００、好ましくは１０００〜５００，０００の重量平均分子量、及び１．５〜４．０の分子重量分布Ｍｗ／Ｍｎを有する。それらは、エチレン及びＣ３−Ｃ２０−α−オレフィンの直鎖状コポリマーである。他の有用なエチレンポリマーは、米国特許第４，４２９，０７９号に記載される。それらは、０．１〜５０ｇ／１０分、好ましくは１〜３０ｇ／１０分の溶融指数、０．８７０〜０．９００ｇ／ｃｍ３、好ましくは０．８７５〜０．８９５ｇ／ｃｍ３の密度、５〜４０％、好ましくは７〜３０％のエックス線による結晶化度、４０℃〜１００℃、好ましくは６０℃〜９０℃の溶融点、及び８５〜９５モル％のエチレン含有量を有する、エチレンのランダムコポリマー及び３〜１０個の炭素原子を有するα−オレフィンのランダムコポリマーである。エチレンポリマーには、ＴＡＦＭＥＲ（Ｍｉｔｓｕｉ  Ｐｅｔｒｏｃｈｅｍｉｃａｌの商標）及びＥＸＡＣＴ（Ｅｘｘｏｎ  Ｃｈｅｍｉｃａｌの商標）の商標で入手可能な、特に最大０．９０２ｇ／ｃｍ３の密度を有するポリマーが含まれる。
【００３７】
上述のグラフト化合物が、上にグラフト化されるエチレンならびに少なくとも１つのＣ３−Ｃ２０−α−オレフィン及び／またはＣ４−Ｃ１８−ジオレフィンの最も好ましいインターポリマーは、
ｉ）ポリマー主鎖に沿った炭素原子１０００個当たり０．０１〜３の長鎖分岐と、
ｉｉ）Ｉ１０／Ｉ２≧５．６３の溶融流量比と、
ｉｉｉ）等式：（Ｍｗ／Ｍｎ）≦（Ｉ１０／Ｉ２）−４．６３により定義される分子重量分布Ｍｗ／Ｍｎと、
ｉｖ）全体溶融破壊の発生における４×１０６ダイン／ｃｍ２超の臨界剪断応力、またはほぼ同じ溶融指数及びＭｗ／Ｍｎを有する直鎖状エチレンポリマーの表面溶融破壊の発生における臨界剪断速度よりも少なくとも５０％大きい表面溶融破壊の発生における臨界剪断速度と、を有する実質的に直鎖状のエチレンポリマーである。
【００３８】
実質的に直鎖状のエチレンポリマー及びそれらを調製する方法は、米国特許第５，２７２，２３６号及び同第５，２７８，２７２号でより詳細に記載される。
【００３９】
実質的に直鎖状のエチレンポリマーは、ポリマー主鎖に沿って炭素原子１０００個当たり０．０１〜、好ましくは０．０５〜３、及び好ましくは〜１の長鎖分岐を有する。本明細書で、長鎖分岐は、少なくとも約６個の炭素原子の鎖の長さとして定義され、その長さを超えると炭素ＮＭＲ分光学により識別されることができない。長鎖分岐は、ほぼポリマー主鎖の長さであり得る。エチレン／α−オレフィンコポリマーに関して、長鎖分岐は、α−オレフィン（複数可）のポリマー主鎖中への組み込みにより生じる短鎖分岐よりも少なくとも炭素１個分長い。実質的に直鎖状のエチレン／α−オレフィンコポリマー中の長鎖分岐の存在の実証効果は、高められるレオロジー特性として現れる。
【００４０】
エチレン／１−オクテンコポリマーを含む、エチレンポリマー中の長鎖分岐の存在を決定するための有用な既知である技法がある。２つのかかる方法は、低角度光散乱検出と相まったゲル浸透クロマトグラフィー法（ＧＰＣ−ＬＡＬＬＳ）及び示差粘度計検出（ＧＰＣ−ＤＶ）と相まったゲル浸透クロマトグラフィーである。長鎖分岐検出に関するこれらの技法の使用及びその根底となる理論は、文献中に明確に記録されている。Ｚｉｍｍ，Ｇ．Ｈ．ａｎｄ  Ｓｔｏｃｋｍａｙｅｒ，Ｗ．Ｈ．，Ｊ．Ｃｈｅｍ．Ｐｈｙｓ．，１７，１３０１（１９４９）ａｎｄ  Ｒｕｄｉｎ，Ａ．，Ｍｏｄｅｒｎ  Ｍｅｔｈｏｄｓ  ｏｆ  Ｐｏｌｙｍｅｒ  Ｃｈａｒａｃｔｅｒｉｚａｔｉｏｎ，Ｊｏｈｎ  Ｗｉｌｅｙ  ＆  Ｓｏｎｓ，Ｎｅｗ  Ｙｏｒｋ（１９９１）ｐｐ．１０３−１１２を参照されたい。
【００４１】
用語「実質的に直鎖状の」とは対照的に、用語「直鎖状」は、ポリマーには測定可能または明白な長鎖分岐が欠けていること、つまりそのポリマーは、炭素１０００個当たり平均０．０１未満の長分岐で置換されることを意味する。
【００４２】
「溶融指数」または「Ｉ２」は、１９０℃／２．１６ｋｇの条件で、ＡＳＴＭ  Ｄ−１２３８に従って測定される溶融指数を意味する。「Ｉ１０」は、１９０℃／１０ｋｇの条件で、ＡＳＴＭ  Ｄ−１２３８に従って測定される。実質的に直鎖状のエチレンポリマーの溶融指数Ｉ２は概して、０．０１ｇ／１０分〜１０００ｇ／１０分、好ましくは０．０１ｇ／１０分〜１００ｇ／１０分である。その溶融流量指数比、つまりＩ１０／Ｉ２は、少なくとも５．６３、好ましくは少なくとも６、より好ましくは少なくとも７であり、溶融流量指数の多分散指数への依存を示す従来のポリエチレンとは対照的に、本質的に多分散指数から独立する。
【００４３】
ゲル浸透クロマトグラフィーにより決定されるような実質的に直鎖状のエチレンポリマーの多分散指数（つまり、分子重量分布、または重量平均分子量の数平均分子量に対する比（Ｍｗ／Ｍｎ））は、等式：（Ｍｗ／Ｍｎ）≦（Ｉ１０／Ｉ２）−４．６３により定義される。多分散指数は、好ましくは３．５未満、より好ましくは１．５〜２．５である。
【００４４】
さらに、実質的に直鎖状のエチレンポリマー、明確、かつ実質的に直鎖状のエチレンポリマーは、気体押出レオメトリーにより決定される、全体溶融破壊の発生における４×１０６ダイン／ｃｍ３超の臨界剪断応力、または実質的に直鎖状のエチレンポリマーに関する表面溶融破壊の発生における臨界剪断速度が、直鎖状エチレンポリマーに関する表面溶融破壊の発生における臨界剪断速度よりも少なくとも５０％大きくなるような気体押出レオロジーを有し、実質的に直鎖状のエチレンポリマー及び直鎖状エチレンポリマーが、同じコモノマー（複数可）を含み、直鎖状エチレンポリマーが、Ｉ２、Ｍｗ／Ｍｎ及び密度を、実質的に直鎖状のエチレンポリマーに関する対応する値の１０％以内で有し、実質的に直鎖状のエチレンポリマー及び直鎖状エチレンポリマーのそれぞれの臨界剪断速度が、気体押出レオメーターを使用して同じ溶融温度で測定される。
【００４５】
溶融破壊に関する臨界剪断速度及び臨界剪断応力、ならびに他のレオロジー特性の決定は、気体押出レオメーター（ＧＥＲ）を使用して行われる。気体押出レオメーターは、Ｍ
．Ｓｈｉｄａ，Ｒ．Ｎ．Ｓｈｒｏｆｆ  ａｎｄ  Ｌ．Ｖ．  Ｃａｎｃｉｏ  ｉｎ  Ｐｏｌｙｍｅｒ  Ｅｎｇｉｎｅｅｒｉｎｇ  Ｓｃｉｅｎｃｅ，Ｖｏｌ．１７，Ｎｏ．１１，ｐ．７７０（１９７７）、及び“Ｒｈｅｏｍｅｔｅｒｓ  ｆｏｒ  Ｍｏｌｔｅｎ  Ｐｌａｓｔｉｃｓ”ｂｙ  Ｊｏｈｎ  Ｄｅａｌｙ，ｐｕｂｌｉｓｈｅｄ  ｂｙ  Ｖａｎ  Ｎｏｓｔｒａｎｄ  Ｒｅｉｎｈｏｌｄ  Ｃｏ．（１９８２）ｏｎ  ｐｐ．９７−９９に記載される。
【００４６】
実質的に直鎖状のエチレンポリマーは、−３０℃〜１５０℃の単一の示差走査熱量測定、つまりＤＳＣ溶融ピークを有する。単一の溶融ピークは、器具の敏感度にも依るが、ポリマーの総融解熱の１２％未満、典型的に９％未満、及びより典型的に６％未満を構成する低溶融側において「肩」または「瘤」を示し得る。
【００４７】
カルボキシル化オレフィンコポリマーは、結合層１０４の総重量に基づいて、３０〜６０重量パーセント（重量％）、具体的には３５〜５５重量％の量で存在する。
【００４８】
結合層１０４はまた、結晶ブロック複合体（ＣＢＣ）及びカルボキシル化オレフィンコポリマーに加えて、任意のエラストマーも含み得る。任意のエラストマーは、（既に上で詳述の）エチレン−α−オレフィンコポリマー、ポリオレフィンエラストマー（例えば、プロピレン系エラストマー）、ビニル芳香族ブロックコポリマー等、または前述のエラストマーのうちの少なくとも１つを含む組み合わせであり得る。
【００４９】
ポリオレフィンエラストマーはまた、ランダムまたはブロックプロピレンポリマー（即ち、ポリプロピレン）も含み得る。ランダムポリプロピレンエラストマーは典型的に、プロピレン由来である９０モル％以上の単位を含む。プロピレンコポリマー中の単位の残余は、少なくとも１つのα−オレフィンの単位由来である。
【００５０】
プロピレンコポリマーのα−オレフィン構成成分は、好ましくは（本発明の目的に関して、α−オレフィンとみなされる）エチレンまたはＣ４−２０直鎖状、分岐状、もしくは環状α−オレフィンである。Ｃ４−２０α−オレフィンの例には、１−ブテン、４−メチル−１−ペンテン、１−ヘキセン、１−オクテン、１−デセン、１−ドデセン、１−テトラデセン、１−ヘキサデセン、及び１−オクタデセンが含まれる。α−オレフィンはまた、シクロヘキサンまたはシクロペンタン等の環状構造も含有し得、３−シクロヘキシル−１−プロペン（アリルシクロヘキサン）及びビニルシクロヘキサン等のα−オレフィンをもたらす。用語の典型的な意味におけるα−オレフィンではないが、ノルボルネン及び関連オレフィン、特に５−エチリデン−２−ノルボルネン等の特定の環状オレフィンは、α−オレフィンであり、上述のα−オレフィンのいくつかまたは全ての代わりに使用され得る。同様に、スチレン及びその関連オレフィン（例えば、α−メチルスチレン等）は、本発明の目的に関してα−オレフィンである。例示的なランダムプロピレンコポリマーには、プロピレン／エチレン、プロピレン／１−ブテン、プロピレン／１−ヘキセン、プロピレン／１−オクテン等が含まれるが、これらに限定されない。例示的なターポリマーには、エチレン／プロピレン／１−オクテン、エチレン／プロピレン／１−ブテン、及びエチレン／プロピレン／ジエンモノマー（ＥＰＤＭ）が含まれる。
【００５１】
一実施形態において、ランダムポリプロピレンコポリマーは、１２０℃超のＴｍ及び／または７０Ｊ／ｇ超の融解熱（共にＤＳＣにより測定される）、ならびに好ましくは、必須ではないがＺｉｅｇｌｅｒ−Ｎａｔｔａにより作製される触媒作用を有する。
【００５２】
別の実施形態において、ポリオレフィンエラストマーは、プロピレン−α−オレフィンインターポリマーであり、実質的にアイソタクチックプロピレン配列を有することを特徴とする。プロピレン−α−オレフィンインターポリマーには、プロピレン系エラストマー（ＰＢＥ）が含まれる。「実質的にアイソタクチックプロピレン配列」は、配列が、１３Ｃ  ＮＭＲにより測定される０．８５超、代替として０．９０超、別の代替として０．９２超、及び別の代替として０．９３超のアイソタクチック三連構造（ｍｍ）を有することを意味する。アイソタクチック三連構造は、当技術分野で周知であり、例えば、米国特許第５，５０４，１７２号及び国際公開第００／０１７４５号に記載され、それは、１３Ｃ  ＮＭＲスペクトルにより決定されるコポリマー分子鎖中の三連構造単位という点でアイソタクチックな配列を指す。
【００５３】
プロピレン−α−オレフィンコポリマーは、プロピレン由来である単位及び１つ以上のα−オレフィンコモノマー由来であるポリマー単位を含む。プロピレン−α−オレフィンコポリマーを製造するために活用される典型的なコモノマーは、Ｃ２及びＣ４〜Ｃ１０α−オレフィン、例えば、Ｃ２、Ｃ４、Ｃ６、及びＣ８α−オレフィンである。
【００５４】
プロピレン−α−オレフィンインターポリマーは、１〜４０重量％の１つ以上のアルファ−オレフィンコモノマーを含む。１〜４０重量％の全ての個別の値及び部分範囲は、本明細書に含まれ、本明細書で開示される。プロピレン−α−オレフィンインターポリマーは、（２３０℃／２．１６ｋｇで）ＡＳＴＭ  Ｄ−１２３８に従って測定される１０分当たり０．１〜５００グラム（ｇ／１０分）の範囲の溶融流動速度を有し得る。プロピレン−α−オレフィンインターポリマーは、少なくとも１重量％（少なくとも２ジュール／グラム（Ｊ／ｇ）の融解熱（Ｈｆ））〜３０重量％（５０Ｊ／ｇ未満のＨｆ）の範囲の結晶化度を有する。プロピレン−α−オレフィンインターポリマーは典型的に、０．８９５ｇ／ｃｍ３未満の密度を有する。プロピレン−α−オレフィンインターポリマーは、米国特許第７，１９９，２０３号に記載されるように、示差走査熱量測定（ＤＳＣ）により測定される、１２０℃未満の溶融温度（Ｔｍ）及び１グラム当たり７０ジュール（Ｊ／ｇ）未満の融解熱（Ｈｆ）を有する。プロピレン−α−オレフィンインターポリマーは、３．５以下、または３．０以下、または１．８〜３．０の数平均分子量（Ｍｗ／Ｍｎ）で除算される重量平均分子量として定義される分子重量分布（ＭＷＤ）を有する。
【００５５】
かかるプロピレン−α−オレフィンインターポリマーは、米国特許第６，９６０，６３５号及び同第６，５２５，１５７号にさらに記載され、その全内容が、参照することにより本明細書に組み込まれる。かかるプロピレン−α−オレフィンインターポリマーは、Ｔｈｅ  Ｄｏｗ  Ｃｈｅｍｉｃａｌ  ＣｏｍｐａｎｙからＶＥＲＳＩＦＹ（商標）の商品名、またはＥｘｘｏｎＭｏｂｉｌ  Ｃｈｅｍｉｃａｌ  ＣｏｍｐａｎｙからＶＩＳＴＡＭＡＸＸ（商標）の商品名で市販される。
【００５６】
用語、ビニル芳香族ブロックコポリマーは、少なくとも１つの飽和または不飽和エラストマーモノマー部分と組み合わせてビニル芳香族モノマーの少なくとも１つのブロック部分を有するポリマー、及びより好ましくはエラストマー芳香族でもビニル芳香族でもないポリマーのブロックを有しないポリマーを意味する。ビニル芳香族ブロックコポリマーの例は、「スチレンブロックコポリマーまたはスチレン系ブロックコポリマー」である。用語「スチレンブロックコポリマー」または「スチレン系ブロックコポリマー」は、少なくとも１つの飽和または不飽和エラストマー（ゴム）モノマー部分と組み合わせてスチレン系モノマーの少なくとも１つのブロック部分を有するポリマー、及びより好ましくはゴムでもスチレン系でもないポリマーのブロックを有しないポリマーを意味する。不飽和ゴムモノマー単位を有する好適なスチレンブロックコポリマーには、スチレン−ブタジエン（ＳＢ）、スチレン−イソプレン（ＳＩ）、スチレン−ブタジエン−スチレン（ＳＢＳ）、スチレン−イソプレン−スチレン（ＳＩＳ）、α−メチルスチレン−ブタジエン−α−メチルスチレン、α−メチルスチレン−イソプレン−α−メチルスチレン等が含まれる。
【００５７】
用語「スチレンブタジエンブロックコポリマー」は、本明細書で、ＳＢ、ＳＢＳ、ならびにスチレン（Ｓ）及びブタジエン（Ｂ）の大きな数のブロックを包括して使用される。
同様に、用語「スチレンイソプレンブロックコポリマー」は、スチレン及びイソプレン（Ｉ）のうちの１つの少なくとも１つのブロックを有するポリマーを包括して使用される。スチレンブロックコポリマーの構造は、線型またはラジアル型、及びジブロック、トリブロック、またはより高いブロック型であり得る。いくつかの実施形態において、少なくとも４つの異なるブロックまたは一対の２つの繰り返しブロック、例えば、繰り返しスチレン／ブタジエンまたはスチレン／エチレンプロピレンブロックを有するスチレン系ブロックコポリマーが、所望される。スチレンブロックコポリマーは、Ｄｅｘｃｏ  ＰｏｌｙｍｅｒｓからＶＥＣＴＯＲ（登録商標）の商標、ＫＲＡＴＯＮ  ＰｏｌｙｍｅｒｓからＫＲＡＴＯＮ（商標）の商標、Ｃｈｅｖｒｏｎ  Ｐｈｉｌｌｉｐｓ  Ｃｈｅｍｉｃａｌ  ＣｏからＳＯＬＰＲＥＮＥ（商標）及びＫ−Ｒｅｓｉｎの商標、ならびにＢＡＳＦ  Ｃｏｒｐ．からＳＴＹＲＯＬＵＸ（商標）の商品名で市販される。スチレンブロックコポリマーは、単独でまたは２つ以上の組み合わせで任意選択的に使用される。
【００５８】
ブロックコポリマーのスチレン部分は好ましくは、α−メチルスチレン及び環置換されたスチレン、特に環メチル化スチレンを含む、スチレンまたはその類似物またはその相同体のポリマーまたはインターポリマーである。好ましいスチレン系は、スチレン及びα−メチルスチレンであり、スチレンが特に好ましい。
【００５９】
スチレン系ブロックコポリマーのエラストマー部分は、任意選択的に不飽和または飽和のどちらかである。不飽和エラストマーモノマー単位を有するブロックコポリマーは、ブタジエンまたはイソプレンのホモポリマー及び少量のスチレン系モノマーを有するこれら２つのジエンうちの１つのまたはそれらの両方のコポリマーを含み得る。用いられるモノマーがブタジエンのとき、ブタジエンポリマーブロック中の約３５〜約５５モル％の凝縮ブタジエン単位が、１，２−構成を有することが、好ましい。かかるブロックが水素化されるとき、得られる生成物は、エチレン及び１−ブテン（ＥＢ）の規則性コポリマーブロックであるか、またはそれに類似する。用いられる共役ジエンが、イソプレンの場合、得られる水素化生成物は、エチレン及びプロピレン（ＥＰ）の規則性コポリマーブロックであるか、またはそれに類似する。好ましいブロックコポリマーは、不飽和エラストマーモノマー単位を有し、より好ましくは、少なくとも１つのスチレン系単位の部分及び少なくとも１つのブタジエンまたはイソプレンの部分を含むことであり、ＳＢＳ及びＳＩＳが最も好ましい。複合体中でポリプロピレンを他のポリマーと適合させるのに、ＳＩＳが特に効果的であることが分かったため、とりわけ、ＳＩＳが好ましい。さらに、それは、ＳＢＳと比較して、製造中にゲルを形成する架橋の傾向が低いため、好ましい。膜の製造に流延テンターラインが使用されるとき、ならびにそのより高い鮮明性及びより低い混濁が有益であるとき、スチレンブタジエンブロックコポリマーは、代替的に好ましい。
【００６０】
エラストマースチレンブロックコポリマーは、靱性、及びブロックコポリマーの不在下で取得されると考えられるよりも低い剛性を提供する。エラストマー挙動は、ＡＳＴＭ  Ｄ４１２及び／またはＡＳＴＭ  Ｄ８８２の手順により測定される、有利には少なくとも約２００、具体的には少なくとも約２２０、より具体的には少なくとも約２４０、最も具体的には少なくとも約２６０、及び具体的には最高約２０００、より具体的には最高約１７００、最も具体的には最高約１５００％の引張破断伸び率の特性により示される。工業的には、この種類の殆どのポリマーは、１０〜８０重量％のスチレンを含有する。ポリマーの特定の種類及びポリマーの形態の範囲内において、スチレン含有量が増加すると、ブロックコポリマーのエラストマー的性質が低下する。
【００６１】
ブロックコポリマーは望ましくは、ＡＳＴＭ方法Ｄ１２３８条件ＧによるＭＦＲ測定、少なくとも１０分当たり約２、具体的には少なくとも約４グラム（ｇ／１０分）、具体的には２０ｇ／１０分、及びより具体的には３０ｇ／１０分の溶融流動速度（ＭＦＲ）を有する。
【００６２】
好ましいスチレン系ブロックコポリマーには、スチレン−イソプレン−スチレンブロックコポリマー（「ＳＩＳ」）、スチレン−ブタジエン−スチレンブロックコポリマー（「ＳＢＳ」）、スチレン−エチレン−プロピレンブロックコポリマー（「ＳＥＰ」）、及び水素化スチレン系ブロックコポリマー、例えばスチレン−（エチレンブチレン）−スチレンブロックコポリマー（「ＳＥＢＳ」）（例えば、Ｋｒａｔｏｎ  Ｐｏｌｙｍｅｒｓ  ＬＬＣからＫＲＡＴＯＮ（商標）１６５７の商品名で市販されるＳＥＢＳ）が含まれる。好ましくは、本結合層中で使用されるスチレン系ブロックコポリマーは、ＳＢＳである。
【００６３】
一実施形態において、スチレンブタジエンブロックコポリマーは、腕部の中心においてポリブタジエンを、かつ先端においてポリスチレンを含む放射状または星型ブロック構成を有する。かかるポリマーは、本明細書において星型スチレンブタジエンブロックコポリマーを指し、当業者が備えている技能の範囲内であり、Ｃｈｅｖｒｏｎ  Ｐｈｉｌｌｉｐｓ  Ｃｈｅｍｉｃａｌ  ＣｏからＫ−Ｒｅｓｉｎの商品名で市販される。これらのポリマーは、星型ブロックの形態で約２７％以上のブタジエンを含有し、しばしばポリスチレンの二峰性の分子重量分布を特徴とする。内部ポリブタジエン部分は、ほぼ同じの分子量であるが、一方で、外部ポリスチレン部分は、異なる分子量である。この特徴は、ポリブタジエン部分の厚みの制御を促進して、改善された鮮明性を取得する。高い鮮明性のために、ポリブタジエン部分の厚みは、好ましくは可視スペクトルの波長の約１／１０以下である。
【００６４】
エチレン−α−オレフィンコポリマーは、ポリエチレンを有すると上述されており、再度詳述されることはない。ポリプロピレンは、層１０２に関して以下に詳述される。
【００６５】
エラストマーが使用される場合、それは、結合層１０４の総重量に基づいて、最大５０重量％、具体的には１０〜３０重量％の量で存在する。結合層１０４は、本多層膜の総厚の１〜２０％、具体的には２〜１０％、具体的には３〜８％、及びより具体的には４〜６％の厚みを各々有する。
【００６６】
第１の層１０２は、ポリプロピレンを含む。それはまた、プロピレンに加えて、エラストマー及びポリエチレンも任意選択的に含み得る。ポリプロピレンは、ランダムコポリマーポリプロピレン（ｒｃＰＰ）、衝撃性コポリマーポリプロピレン（ｈＰＰ＋少なくとも１つのエラストマー衝撃性改質剤）（ＩＣＰＰ）もしくは高衝撃性ポリプロピレン（ＨＩＰＰ）、高溶融強度ポリプロピレン（ＨＭＳ−ＰＰ）、アイソタクチックポリプロピレン（ｉＰＰ）、シンジオタクチックポリプロピレン（ｓＰＰ）、または前述のポリプロピレンのうちの少なくとも１つを含む組み合わせから選択される。
【００６７】
ポリプロピレンは概して、ホモポリマーポリプロピレンのアイソタクチックの形態であるが、ポリプロピレンの他の形態（例えば、シンジオタクチックまたはアタクチック）も使用され得る。ポリプロピレン衝撃性コポリマー（例えば、エチレンをプロピレンと反応させる二次共重合ステップが用いられるもの）及びランダムコポリマー（やはり反応器改質であり、プロピレンと共重合した１．５〜７％のエチレンを通常含有する）がまた、本明細書で開示されるＴＰＯ配合物中に使用され得る。種々のポリプロピレンポリマーの完全な考察は、Ｍｏｄｅｒｎ  Ｐｌａｓｔｉｃｓ  Ｅｎｃｙｃｌｏｐｅｄｉａ／８９，ｍｉｄ  Ｏｃｔｏｂｅｒ  １９８８  Ｉｓｓｕｅ，Ｖｏｌｕｍｅ  ６５，Ｎｕｍｂｅｒ  １１，ｐｐ．８６−９２に含まれ、その全開示が、参照することにより本明細書に組み込まれる。本発明において使用するためのポリプロピレンの分子量、ひいてはポリプロピレンの溶融流動速度は、適用に応じて変化する。本明細書において有用なポリプロピレンに関する溶融流動速度は概して、約０．１グラム／１０分（ｇ／１０分、２３０℃及び２．１６ｋｇで、ＡＳＴＭ  Ｄ１２３８に従って測定される）〜約１００ｇ／１０分、具体的には
０．５ｇ／１０分〜約８０ｇ／１０分、及び具体的には４ｇ／１０分〜約７０ｇ／１０分である。プロピレンポリマーは、ポリプロピレンホモポリマーであり得るか、またはそれは、ランダムコポリマーもしくは衝撃性コポリマー（ゴム相を既に含有する）でさえであり得る。かかるプロピレンポリマーの例には、ＶＩＳＴＡＭＡＸ（Ｅｘｘｏｎ  Ｍｏｂｉｌにより作製される）、ＶＥＲＳＩＦＹ及びＩＮＳＰＩＲＥ（Ｔｈｅ  Ｄｏｗ  Ｃｈｅｍｉｃａｌ  Ｃｏ．により作製される）、ならびにＰＲＯＦＡＸ（Ｌｙｏｎｄｅｌｌにより作製される）が含まれる。
【００６８】
第１の層１０２は、第１の層１０２の総重量に基づいて、４０〜１００重量％、具体的には５０〜９０重量％の量でポリプロピレンを含有し得る。
【００６９】
第１の層１０２は、第１の層の総重量に基づいて、最大４０重量％、具体的には１０〜３５重量％の量でエラストマーを任意選択的に含有し得る。エラストマーは、エチレン−α−オレフィンコポリマー（既に上で詳述される）、ポリオレフィンエラストマー（例えば、プロピレン系エラストマー）、ビニル芳香族ブロックコポリマー、または上述されるようなそれらの組み合わせであり得る。第１の層はまた、第１の層の総重量に基づいて、最大４０重量％、具体的には１０〜３５重量％の量でポリエチレンも含有し得る。ポリエチレンは、上述されており、再度ここで詳述されることはない。
【００７０】
第１の層１０２は、多層化膜１００の総厚に基づいて、３０〜８０％、具体的には４０〜７０％、及びより具体的には５０〜７０％の厚みを有する。典型的な実施形態において、第１の層は、本多層化膜の総厚の少なくとも５０％である厚みを有する。
【００７１】
第２の層１０６は、エチレンイオノマーもしくはアクリル酸エチレンコポリマー、またはそれらの組み合わせを含む。
【００７２】
アクリル酸エチレンコポリマーは、エチレンコポリマーの総重量に基づいて、アクリル酸、アルキルアクリル酸、もしくはアルキルアクリレート、またはそれらの組み合わせ等の極性モノマーの重量の５〜５０重量％、具体的には１０〜２０重量％、及びより具体的には１２〜１５重量％の量で繰り返し単位を含み得るポリマーである。アルキル基は、１〜２０個の炭素原子を含み得る。コポリマーの残余は、エチレンポリマーである。エチレン−α−オレフィンコポリマー（上で定義される）を含むエチレンポリマーは、アクリル酸エチレンコポリマー中またはエチレンイオノマー（以下で詳述される）中で使用され得る。
【００７３】
かかる極性モノマーの例には、アクリル酸、メタクリル酸、エタクリル酸、メチルアクリレート、エチルアクリレート、メチルメタクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔｅｒｔ−ブチルアクリレート、ｔｅｒｔ−ブチルメタクリレート、オクチルアクリレート、オクチルメタクリレート、ウンデシルアクリレート、ウンデシルメタクリレート、オクタデシルアクリレート、オクタデシルメタクリレート、ドデシルアクリレート、ドデシルメタクリレート、２−エチルヘキシルアクリレート、２−エチルヘキシルメタクリレート、イソボルニルアクリレート、イソボルニルメタクリレート、ラウリルアクリレート、ラウリルメタクリレート、２−ヒドロキシエチルアクリレート、２−ヒドロキシエチルメタクリレート、グリシジルアクリレート、グリシジルメタクリレート、ポリ（エチレングリコール）アクリレート、ポリ（エチレングリコール）メタクリレート、ポリ（エチレングリコール）メチルエーテルアクリレート、ポリ（エチレングリコール）メチルエーテルメタクリレート、ポリ（エチレングリコール）ベヘニルエーテルアクリレート、ポリ（エチレングリコール）ベヘニルエーテルメタクリレート、ポリ
（エチレングリコール）４−ノニルフェニルエーテルアクリレート、ポリ（エチレングリコール）４−ノニルフェニルエーテルメタクリレート、ポリ（エチレングリコール）フェニルエーテルアクリレート、ポリ（エチレングリコール）フェニルエーテルメタクリレート、ジメチルマレアート、ジエチルマレアート、ジブチルマレアート、ジメチルフマレート、ジエチルフマレート、ジブチルフマレート、ジメチルフマレート、酢酸ビニル、ビニルアセテート、ビニルプロピオネート、またはそれらの組み合わせが含まれる。
【００７４】
エチレンコポリマーは、一酸化炭素、二酸化硫黄、アクリロニトリル、無水マレイン酸、マレイン酸ジエステル、（メタ）アクリル酸、マレイン酸、マレイン酸モノエステル、イタコン酸、フマル酸、フマル酸モノエステル、これらの酸の塩、グリシジルアクリレート、グリシジルメタクリレート、及びグリシジルビニルエーテル、またはそれらの組み合わせ等の任意のコモノマーの最大３５重量％を含み得る。
【００７５】
実施形態において、エチレンコポリマーの酸部分は、陽イオンで中和されて、イオノマーを生成し得る。例えば、金属イオンを用いた中和は、カルボン酸の総含有量に基づいて、０．１〜１００、具体的には１０〜９０、具体的には２０〜８０、及びより具体的には２０〜約４０重量％であり得る。金属イオンは、一価、二価、三価、多価、またはそれらの２つ以上の組み合わせであり得る。例には、Ｌｉ、Ｎａ、Ｋ、Ａｇ、Ｈｇ、Ｃｕ、Ｂｅ、Ｍｇ、Ｃａ、Ｓｒ、Ｂａ、Ｃｄ、Ｓｎ、Ｐｂ、Ｆｅ、Ｃｏ、Ｚｎ、Ｎｉ、Ａｌ、Ｓｃ、Ｈｆ、Ｔｉ、Ｚｒ、Ｃｅ、またはそれらの組み合わせが含まれる。金属イオンが、多価である場合、ステアレート、オレアート、サリチレート、及びフェノラートラジカル等の錯化剤が含まれ得る。
【００７６】
イオノマーはまた、２０％超の中和を有するイオノマーと、例えば所望の程度の中和を達成するためのエチレン（メタ）アクリル酸コポリマーとのブレンドでもあり得る。
【００７７】
エチレンコポリマーの例には、エチレン／メチルアクリレート（ＥＭＡ）、エチレン／エチルアクリレート（ＥＥＡ）、エチルアクリレート（ＥＡ）、エチレン／ブチルアクリレート（ＥＢＡ）、エチレン／イソブチルアクリレート／メタクリル酸、エチレン／メチルアクリレート／無水マレイン酸、エチレン／ブチルアクリレート／グリシジルメタクリレート（ＥＢＡＧＭＡ）及びエチレン／ブチルアクリレート／炭素モノオキシド（ＥＢＡＣＯ）、ならびにブチルアクリレート（ＢＡ）が含まれる。市販のエチレンコポリマーの例には、Ｅ．Ｉ．ｄｕ  Ｐｏｎｔ  ｄｅ  Ｎｅｍｏｕｒｓ  ａｎｄ  Ｃｏｍｐａｎｙ（ＤｕＰｏｎｔ），Ｗｉｌｍｉｎｇｔｏｎ，Ｄｅｌから入手可能である、Ｓｕｒｌｙｎ（登録商標）、Ｎｕｃｒｅｌ（登録商標）、Ａｐｐｅｅｌ（登録商標）、Ｂｙｎｅｌ（登録商標）、Ｅｌｖａｌｏｙ（登録商標）、及びＥｌｖａｘ（登録商標）商標を持つものが含まれる。
【００７８】
第２の層１０６は、アルミニウム、銅、スズ、または金を含む金属箔も含み得る。第２の層が金属を含むとき、好ましい金属は、アルミニウム箔である。
【００７９】
第２の層１０６は、多層化膜１００の総厚に基づいて、５〜８０％、具体的には７〜７０％、及びより具体的には１０〜６０％の厚みを有する。典型的な実施形態において、第１の層は、本多層化膜の総厚の少なくとも５０％である厚みを有する。
【００８０】
多層膜１００の各層は、ワックス、抗酸化剤、オゾン化防止剤、離型剤、殺生物剤、熱安定剤、顔料、色素剤、赤外線吸収剤、紫外線安定剤等、または前述の添加物のうちの少なくとも１つを含む組み合わせ等の他の添加物を含有し得る。
【００８１】
本多層膜のより多くの層のうちの１つは、費用を低減することに加えて溶融粘度を低減
し得るワックスを任意選択的に含み得る。好適なワックスの非限定的な例には、石油ワックス、低分子量ポリエチレンもしくはポリプロピレン等のポリオレフィンワックス、合成ワックス、約５５〜約１１０℃の溶融点を有するパラフィン及び微結晶ワックス、フィッシャートロプシュワックス、または前述のワックスのうちの少なくとも１つを含む組み合わせが含まれる。いくつかの実施形態において、ワックスは、約４００〜約６，０００ｇ／モルの数平均分子量を有する低分子量ポリエチレンホモポリマーまたはインターポリマーである。
【００８２】
更なる実施形態において、本多層膜の層の各々は、抗酸化剤または安定剤を任意選択的に含み得る。好適な抗酸化剤の非限定的な例には、アミン系抗酸化剤、例えばアルキルジフェニルアミン、フェニル−α−ナフチルアミン、アルキルまたはアラルキル置換フェニル−α−ナフチルアミン、アルキル化ｐ−フェニレンジアミン、テトラメチル−ジアミノジフェニルアミン等；及びヒンダードフェノール化合物、例えば２，６−ジ−ｔ−ブチル−４−メチルフェノール等；１，３，５−トリメチル−２，４，６−トリス（３’，５’−ジ−ｔ−ブチル−４’−ヒドロキシベンジル）ベンゼン；テトラキス［（メチレン（３，５−ジ−ｔ−ブチル−４−ヒドロキシヒドロシンナマート）］メタン（例えば、Ｃｉｂａ  Ｇｅｉｇｙ，Ｎｅｗ  ＹｏｒｋからのＩＲＧＡＮＯＸ（商標）１０１０）；オクタデシル−３，５−ジ−ｔ−ブチル−４−ヒドロキシシンナマート（例えば、Ｃｉｂａ  Ｇｅｉｇｙから市販されるＩＲＧＡＮＯＸ（商標）１０７６）、ならびにそれらの組み合わせが含まれる。使用されるとき、複合体中の抗酸化剤の量は、任意の特定の層の総重量に基づいて、最大約１重量％、具体的には０．０５〜０．７５重量％、具体的には０．１〜０．５重量％であり得る。
【００８３】
更なる実施形態において、本明細書で開示される複合体は、紫外線照射による複合体の変質を回避または低減し得る紫外線安定剤を任意選択的に含み得る。好適な紫外線安定剤の非限定的な例には、ベンゾフェノン、ベンゾトリアゾール、アリールエステル、オキサニリド、アクリル酸エステル、ホルムアミジンカーボンブラック、ヒンダードアミン、ニッケル消光剤、ヒンダードアミン、フェノール系抗酸化剤、金属塩、亜鉛化合物等、または前述の紫外線安定剤のうちの少なくとも１つを含む組み合わせが含まれる。使用されるとき、任意の特定の層中の紫外線安定剤の量は、特定の層の総重量に基づいて、約０超〜約１重量％、具体的には０．０５〜０．７５重量％、及び具体的には０．１〜０．５重量％であり得る。
【００８４】
更なる実施形態において、本明細書で開示される複合体は、着色料または顔料を任意選択的に含み得る。当業者に既知である任意の着色料または顔料は、本明細書で開示される接着複合体中で使用され得る。好適な着色料または顔料の非限定的な例には、二酸化チタン及びカーボンブラック等の無機顔料、フタロシアニン顔料、ならびにＣｉｂａ  Ｓｐｅｃｉａｌｔｙ  Ｃｈｅｍｉｃａｌｓ，Ｔａｒｒｙｔｏｗｎ，ＮＹから全て入手可能であるＩＲＧＡＺＩＮ（登録商標）、ＣＲＯＭＯＰＨＴＡＬ（登録商標）、ＭＯＮＡＳＴＲＡＬ（登録商標）、ＣＩＮＱＵＡＳＩＡ（登録商標）、ＩＲＧＡＬＩＴＥ（登録商標）、ＯＲＡＳＯＬ（登録商標）等の他の有機顔料が含まれる。使用されるとき、任意の特定の層中の着色料または顔料の量は、本多層化膜の任意の特定の層の総重量に基づいて、最大１０重量％、具体的には０．１〜５重量％、及びより具体的には０．５〜２重量％の量で存在し得る。
【００８５】
一実施形態において、膜１００を製造する１つの方法中、多層化膜１００の層１０２、１０４、及び１０６の各々に関するそれぞれの複合体は、別個の装置に供給され、その中で剪断力、拡張力、及び伸張力にかけられる。複合体に前述の力を及ぼす装置は、押出機（一軸式または二軸式）、ヘンシェル混合機、ワーリングブレンダー、Ｂｕｓｓ  Ｋｎｅａｄｅｒ、Ｂａｎｂｕｒｙ、圧延ミル（２つ以上のロール）、高剪断インペラー分散機、
混ねつ機等中で実行され得る。本多層化膜中の任意の層に関する成分は、ヘンシェル混合機、ワーリングブレンダー、高剪断インペラー分散機等のいずれかにおいて乾式混合または溶液ブレンドされ得、その後押出される。
【００８６】
典型的な実施形態において、それぞれの層の各々に関する複合体は、別個の押出機に供給される。第１の層１０２に関する複合体は、第１の押出機に供給され、結合層１０４に関する複合体は、第２の押出機に供給され、第３の層１０６に関する複合体は、第３の押出機に供給される。それぞれの押出機からの複合体は、単一のダイに供給され、共押出されて、本多層化膜を形成する。次いで、共押出された膜は、吹込まれて、所望の厚みの多層化膜を形成する。実施形態において、共押出された後の本多層化膜は、２つ以上のロールを有する圧延ミル中で積層される。
【００８７】
別の実施形態において、本多層化膜を製造する別の方法中、各層は、別個に押出され得、次いで押出された層は、積層（押出積層、熱積層、圧縮成型、接着積層等）に形成され得る。圧縮成型または積層は、圧延ミルまたは圧縮成型プレスで実行され得る。
【００８８】
別の実施形態において、本多層化膜を製造する別の方法中、２つの層は、共に共押出され得、次いで共押出された層は、第３の層にコーティングされ得るかまたは第３の層と共に積層され得る。押出コーティングは、樹脂をスロットダイから直接移動ウェブ上に押出することを伴い、それは次いで、ゴムで保護された加圧ロール及びクロムでメッキされた冷却ロールから成るニップを通して送られ得る。その後半で、溶融した膜を冷却して固体状態に戻し、また、プラスチック表面に所望の仕上げを供給する。例えば、第２の層１０６は、アルミニウム箔であり得、層１０２及び１０４は、押出コーティングプロセスによりアルミニウム箔にコーティングされ得る。
【００８９】
上で詳述のとおり、複数の多層化膜は、共に積層されて、単一の多層化膜を形成し得る。２つ以上の多層化膜が共に積層されるとき、共通層のうちの少なくとも１つは、所望される場合、省略され得る。例えば、２つの多層化膜が共に積層される場合、第２の層１０６のうちの少なくとも１つは、省略され得る。よって、単一の多層化膜が３つの層を含有し、一方で共に積層される２つの多層化膜は、５つの層を含有することになり、３つの多層化膜は７つの層を含有することになる。
【００９０】
本明細書で開示される本多層化膜は、本多層化膜中にポリプロピレンを含むコア層の存在が、それに改善された剛性、層間剥離することのない高い熱融着強度、高耐クリープ性、高温性能及び耐油性／防皺性、ならびに良好な光学的鮮明性を提供するという点で有益であり、これにより本多層化膜を包装、自動車パネル等において使用することが可能になる。本多層膜の目的とする使用に応じて、本発明による本多層膜またはシート構造は、特定の性能要件を満たすために考案され得る。
【００９１】
本明細書で開示される本多層化膜及び本膜の製造方法は、以下の実施例において例証される。
【実施例】
【００９２】
実施例１
本実施例は、開示される多層化膜及びそれらの製造方法を示す。これらの実施例はまた、比較多層化膜を上回る本多層化膜の特性を示すためにも実行された。本膜において実行された試験は、以下で詳述される。
【００９３】
多層化膜の種々の層で使用された成分（本実施例に関する及び後の実施例に関する）は、以下の表１で詳述される。
【００９４】
【表１】
2020189491.tif 000003
【００９５】
結晶ブロック複合体（ＣＢＣ１）は、以下の表１Ａで示される特性を有する。
【００９６】
【表１Ａ】
2020189491.tif 000004
【００９７】
表１の構成成分、衝撃性改質剤、及び相溶化剤の化合を、毎分５０回転数（ＲＰＭ）で回転するＨａａｋｅ  Ｒｈｅｏｍｉｘ  ３０００において実行した。この混合機を１９０℃に予熱し、ピストンが確実に停止した後、混合を５分間継続する。配合物は、表２で示される。比較膜試料は、文字（試料Ａ〜Ｅを参照）で識別されるが、本発明を例証する試料は、数字（試料１〜２を参照）で識別される。比較試料Ａ〜Ｅ及び発明の試料１〜２の層構造は、表２で示される。試料を作製する方法は、以下で詳述され、比較試料及び本発明の試料の特性は、表３で示される。
【００９８】
【表２】
2020189491.tif 000005
【００９９】
Ｔ型剥離粘着力試験のために使用される対面して接合されるプラークを、積層、即ち接着対の２つの圧縮成型されたプラークを溶融接合することにより調製した。溶融接合のための圧縮成型されたプラークは、剥離検体が試験のために打抜きされ、型抜きされて１ｍｍ厚になる。全ての剥離検体が、接合区域で亀裂を起こし、真の接着力が測定され得ることが所望される。接着力が、検体がかけられる曲げ力からの最小限の寄与を有することも所望される。よって、剥離試験中の層の引張降伏を最小限に抑える（例えば、厚みを最大限に高める）ことと、（厚みを最小限に抑えるために）層がかけられる曲げ力を最小限に抑えることとの間の妥協点のバランスを取るために１ｍｍの厚みを選択した。
【０１００】
試料調製は、以下のとおり詳述される。
【０１０１】
第１のステップ：１９０℃、２５０００ポンド毎平方インチ（ｐｓｉ）の圧力下で５分間、個々のプラークを圧縮成型する。
【０１０２】
第２のステップ：一対に積み重ね、１９０℃、２００ｐｓｉの接触圧力下で１０分間再成型する。
【０１０３】
第３のステップ：接合したプラークを、剥離試験前に４８時間、ＡＳＴＭ環境で条件付けした。接合したプラークを、ＮＡＥＦ穴プレスにより、約７５ｍｍの長さの脚部を供えた２５ｍｍ×２５０ｍｍの片に切り取った。
【０１０４】
Ｔ型剥離試験：
使用される試験方法は、２５４ｍｍ／分の一定伸張速度で部分的に予備剥離された膜上での１８０°剥離強度測定である。２３℃に温度制御された室内で、全ての測定を実行した。本片を、ＩＮＳＴＲＵ−ＭＥＴ  Ｃｏｒｐｏｒａｔｉｏｎ製のＩＮＳＴＲＯＮ  Ｍｏｄｅｌ  １１２２により把持し、剥離した。空圧式把持具を備えるＩＮＳＴＲＯＮを操作し、１８０°に２つの検体脚部を分離し、接合した領域を各脚部と９０°に残し、約５０ｍｍの２つの把持具の間の最初の距離をから開始して、２５４ｍｍ／分の一定分離速度を使用した。各検体は７５ｍｍ引っ張られる。一対当たり５つの個別の検体の応力歪み曲線を記録した。平均ピーク荷重を、剥離開始の目印と最も高い荷重の端部との間の平均接着強度として報告し、平均した。
【０１０５】
表３は、接着評価を示す。
【０１０６】
【表３】
2020189491.tif 000006
【０１０７】
ＰＰ  Ｄ２２１ｍイオノマー３８０１、ＰＲＩＭＡＣＯＲ  ３４４０、及びアルミニウム箔を含む異なる基材への接着性は、表４に要約される。発明の実施例（試料＃１及び２）は、ＰＰ及びイオノマー３８０１への優れた接着性を示す。加えて、試料＃１は、ＰＲＩＭＡＣＯＲ  ３４４０への良好な接着性を示すが、試料＃２は、ＰＲＩＭＡＣＯＲ  ３４４０への優れた接着性、及びアルミニウム箔への良好な接着性を示す。一方、比較実施例、即ち試料＃Ａ〜Ｈは、ＰＰまたはイオノマー３８０１のいずれかに対する十分な接着性を示すが、両方共には示さない。
【０１０８】
【表４】
2020189491.tif 000007
【図１】
2020189491.tif 000008
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
本願明細書に記載の発明。
【手続補正２】
【補正対象書類名】明細書
【補正対象項目名】０００４
【補正方法】変更
【補正の内容】
【０００４】
本明細書では、多層膜を製造する方法も開示され、この方法は、第１の層及び第２の層、ならびに結合層を備える多層化膜を共押出することであって、この結合層が、第１の層と第２の層との間に配置され、第１の層が結合層の第１の表面に接して配置され、かつ第２の層が結合層の第２の表面に接して配置され、第２の表面は、第１の表面に対向して配置され、結合層は、結晶ブロック複合体及びカルボキシル化オレフィンコポリマーを含む、共押出することと、多層化膜を吹込むこと、または流延すること、または押出コーティングすることと、を含む。
なお、本発明には、下記態様が含まれることを付記する。
〔１〕
多層膜であって、
第１の層及び第２の層と、
結合層と、を備え、前記結合層が、前記第１の層と前記第２の層との間に配置され、前記第１の層が前記結合層の第１の表面に接して配置され、前記第２の層が前記結合層の第２の表面に接して配置され、前記第２の表面が、前記第１の表面に対向して配置され、前記結合層が、結晶ブロック複合体及びカルボキシル化オレフィンコポリマーを含む、前記多層膜。
〔２〕
前記カルボキシル化オレフィンコポリマーが、カルボキシル化エチレンコポリマーまたはカルボキシル化プロピレンコポリマーである、〔１〕に記載の前記多層膜。
〔３〕
前記カルボキシル化オレフィンコポリマーが、グリシジルメタクリレートエチレンコポリマーである、〔１〕に記載の前記多層膜。
〔４〕
前記カルボキシル化オレフィンコポリマーが、前記カルボキシル化オレフィンコポリマーの総重量に基づいて、０．０５〜２０重量％の量でカルボキシル化種を含む、〔１〕に記載の前記多層膜。
〔５〕
前記結合層が、エラストマーをさらに含み、前記エラストマーが、均一に分岐したエチレン−α−オレフィンコポリマー、ポリオレフィンエラストマー、ビニル芳香族ブロックコポリマー、または前述のエラストマーのうちの少なくとも１つを含む組み合わせである、〔１〕に記載の前記多層膜。
〔６〕
前記結晶ブロック複合体が、２３０℃及び２．１６キログラムでＡＳＴＭ  Ｄ１２３８に従って測定されるとき、０．１〜３０ｄｇ／分の溶融流量比を有する、〔１〕に記載の前記多層膜。
〔７〕
前記結晶ブロック複合体が、５〜９５重量％の結晶エチレンブロック及び９５〜５重量％の結晶アルファ−オレフィンブロックを含む、〔１〕に記載の前記多層膜。
〔８〕
前記第１の層が、ポリプロピレンを含み、前記ポリプロピレンが、ランダムコポリマーポリプロピレン、衝撃性コポリマーポリプロピレン、高衝撃性ポリプロピレン、高溶融強度ポリプロピレン、アイソタクチックポリプロピレン、シンジオタクチックポリプロピレン、または前述のポリプロピレンのうちの少なくとも１つを含む組み合わせからなる群から選択される、〔１〕に記載の前記多層膜。
〔９〕
前記第２の層が、エチレンイオノマー、アクリル酸エチレンコポリマー、またはそれらの組み合わせを含む、〔１〕に記載の前記多層膜。
〔１０〕
前記アクリル酸エチレンコポリマーが、アクリル酸、メタクリル酸、エタクリル酸、メチルアクリレート、エチルアクリレート、メチルメタクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔｅｒｔ−ブチルアクリレート、ｔｅｒｔ−ブチルメタクリレート、オクチルアクリレート、オクチルメタクリレート、ウンデシルアクリレート、ウンデシルメタクリレート、オクタデシルアクリレート、オクタデシルメタクリレート、ドデシルアクリレート、ドデシルメタクリレート、２−エチルヘキシルアクリレート、２−エチルヘキシルメタクリレート、イソボルニルアクリレート、イソボルニルメタクリレート、ラウリルアクリレート、ラウリルメタクリレート、２−ヒドロキシエチルアクリレート、２−ヒドロキシエチルメタクリレート、グリシジルアクリレート、グリシジルメタクリレート、ポリ（エチレングリコール）アクリレート、ポリ（エチレングリコール）メタクリレート、ポリ（エチレングリコール）メチルエーテルアクリレート、ポリ（エチレングリコール）メチルエーテルメタクリレート、ポリ（エチレングリコール）ベヘニルエーテルアクリレート、ポリ（エチレングリコール）ベヘニルエーテルメタクリレート、ポリ（エチレングリコール）４−ノニルフェニルエーテルアクリレート、ポリ（エチレングリコール）４−ノニルフェニルエーテルメタクリレート、ポリ（エチレングリコール）フェニルエーテルアクリレート、ポリ（エチレングリコール）フェニルエーテルメタクリレート、ジメチルマレアート、ジエチルマレアート、ジブチルマレアート、ジメチルフマレート、ジエチルフマレート、ジブチルフマレート、ジメチルフマレート、酢酸ビニル、ビニルアセテート、ビニルプロピオネート、またはそれらの組み合わせとエチレンポリマーとの重合から得られる、〔９〕に記載の前記多層膜。
〔１１〕
前記アクリル酸エチレンコポリマーが、イオンで中和され、前記イオンが、Ｌｉ、Ｎａ、Ｋ、Ａｇ、Ｈｇ、Ｃｕ、Ｂｅ、Ｍｇ、Ｃａ、Ｓｒ、Ｂａ、Ｃｄ、Ｓｎ、Ｐｂ、Ｆｅ、Ｃｏ、Ｚｎ、Ｎｉ、Ａｌ、Ｓｃ、Ｈｆ、Ｔｉ、Ｚｒ、Ｃｅ、またはそれらの組み合わせを含む、〔１０〕に記載の前記多層膜。
〔１２〕
前記第２の層が、金属箔を含み、前記金属箔が、アルミニウム、銅、金、またはスズを含む、〔１〕に記載の前記多層膜。
〔１３〕
〔１〕に記載の前記多層膜を含む物品。
〔１４〕
多層膜を製造する方法であって、
多層化膜であって、
第１の層及び第２の層と、
結合層と、を備える多層化膜を共押出するステップであって、前記結合層が、前記第１の層と前記第２の層との間に配置され、前記第１の層が前記結合層の第１の表面に接して配置され、前記第２の層が前記結合層の第２の表面に接して配置され、前記第２の表面が、前記第１の表面に対向して配置され、前記結合層が、結晶ブロック複合体及びカルボキシル化オレフィンコポリマーを含む、ステップと、
前記多層化膜を吹込むこと、または流延すること、または押出コーティングすることと、を含む、前記方法。
〔１５〕
圧延ミルで前記膜を積層するステップをさらに含む、〔１３〕に記載の前記方法。
〔１６〕
圧縮型で前記膜を積層するステップをさらに含む、〔１３〕に記載の前記方法。
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
多層膜であって、
第１の層及び第２の層であって、前記第１の層はポリプロピレンを含み、前記第２の層は、エチレンイオノマー、アクリル酸エチレンコポリマー、またはそれらの組み合わせを含む、前記第１の層及び前記第２の層と、
結合層と
を備え、
前記結合層は、前記第１の層と前記第２の層との間に配置され、前記第１の層は前記結合層の第１の表面に接して配置され、前記第２の層は前記結合層の第２の表面に接して配置され、前記第２の表面は前記第１の表面に対向して配置され、
前記結合層は、結晶ブロック複合体及びカルボキシル化オレフィンコポリマーを含み、前記カルボキシル化オレフィンコポリマーが、前記結合層の総重量に基づいて、３０〜６０重量％の量で存在し、
前記結晶ブロック複合体は、結晶エチレン系ポリマー、結晶アルファ−オレフィン系ポリマー、ならびに結晶エチレンブロック及び結晶アルファ−オレフィンブロックを含むブロックコポリマーを含み、前記ブロックコポリマーの前記結晶エチレンブロックは、前記結晶ブロック複合体の前記結晶エチレン系ポリマーと同じ複合体であり、前記ブロックコポリマーの前記結晶アルファ−オレフィンブロックは、前記結晶ブロック複合体の前記結晶アルファ−オレフィンブロック系ポリマーと同じ複合体である、前記多層膜。
【請求項２】
前記カルボキシル化オレフィンコポリマーが、カルボキシル化エチレンコポリマーまたはカルボキシル化プロピレンコポリマーである、請求項１に記載の多層膜。
【請求項３】
前記カルボキシル化オレフィンコポリマーが、グリシジルメタクリレートエチレンコポリマーである、請求項１に記載の多層膜。
【請求項４】
前記カルボキシル化オレフィンコポリマーが、前記カルボキシル化オレフィンコポリマーの総重量に基づいて、０．０５〜２０重量％の量でカルボン酸塩を含む、請求項１に記載の多層膜。
【請求項５】
前記結合層が、エラストマーをさらに含み、前記エラストマーは、均一に分岐したエチレン−α−オレフィンコポリマー、ポリオレフィンエラストマー、ビニル芳香族ブロックコポリマー、または、これらエラストマーのうちの少なくとも１つを含む組み合わせである、請求項１に記載の多層膜。
【請求項６】
前記結晶ブロック複合体が、２３０℃及び２．１６キログラムでＡＳＴＭ  Ｄ１２３８に従って測定されるとき、０．１〜３０ｄｇ／分の溶融流量比を有する、請求項１に記載の多層膜。
【請求項７】
前記結晶ブロック複合体が、５〜９５重量％の結晶エチレンブロック及び９５〜５重量％の結晶アルファ−オレフィンブロックを含む、請求項１に記載の多層膜。
【請求項８】
前記ポリプロピレンが、ランダムコポリマーポリプロピレン、衝撃性コポリマーポリプロピレン、高衝撃性ポリプロピレン、高溶融強度ポリプロピレン、アイソタクチックポリプロピレン、シンジオタクチックポリプロピレン、または、これらポリプロピレンのうちの少なくとも１つを含む組み合わせからなる群から選択される、請求項１に記載の多層膜。
【請求項９】
前記アクリル酸エチレンコポリマーが、アクリル酸、メタクリル酸、エタクリル酸、メチルアクリレート、エチルアクリレート、メチルメタクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔｅｒｔ−ブチルアクリレート、ｔｅｒｔ−ブチルメタクリレート、オクチルアクリレート、オクチルメタクリレート、ウンデシルアクリレート、ウンデシルメタクリレート、オクタデシルアクリレート、オクタデシルメタクリレート、ドデシルアクリレート、ドデシルメタクリレート、２−エチルヘキシルアクリレート、２−エチルヘキシルメタクリレート、イソボルニルアクリレート、イソボルニルメタクリレート、ラウリルアクリレート、ラウリルメタクリレート、２−ヒドロキシエチルアクリレート、２−ヒドロキシエチルメタクリレート、グリシジルアクリレート、グリシジルメタクリレート、ポリ（エチレングリコール）アクリレート、ポリ（エチレングリコール）メタクリレート、ポリ（エチレングリコール）メチルエーテルアクリレート、ポリ（エチレングリコール）メチルエーテルメタクリレート、ポリ（エチレングリコール）ベヘニルエーテルアクリレート、ポリ（エチレングリコール）ベヘニルエーテルメタクリレート、ポリ（エチレングリコール）４−ノニルフェニルエーテルアクリレート、ポリ（エチレングリコール）４−ノニルフェニルエーテルメタクリレート、ポリ（エチレングリコール）フェニルエーテルアクリレート、ポリ（エチレングリコール）フェニルエーテルメタクリレート、ジメチルマレアート、ジエチルマレアート、ジブチルマレアート、ジメチルフマレート、ジエチルフマレート、ジブチルフマレート、ジメチルフマレート、酢酸ビニル、ビニルアセテート、ビニルプロピオネート、またはそれらの組み合わせとエチレンポリマーとの重合から得られる、請求項１に記載の多層膜。
【請求項１０】
前記アクリル酸エチレンコポリマーが、イオンで中和され、前記イオンが、Ｌｉ、Ｎａ、Ｋ、Ａｇ、Ｈｇ、Ｃｕ、Ｂｅ、Ｍｇ、Ｃａ、Ｓｒ、Ｂａ、Ｃｄ、Ｓｎ、Ｐｂ、Ｆｅ、Ｃｏ、Ｚｎ、Ｎｉ、Ａｌ、Ｓｃ、Ｈｆ、Ｔｉ、Ｚｒ、Ｃｅ、またはそれらの組み合わせを含む、請求項９に記載の多層膜。
【請求項１１】
前記第２の層が、金属箔を含み、前記金属箔が、アルミニウム、銅、金、またはスズを含む、請求項１に記載の多層膜。
【請求項１２】
請求項１に記載の多層膜を含む物品。
【請求項１３】
多層膜を共押出するステップであって、
前記多層膜は、
第１の層及び第２の層であって、前記第１の層はポリプロピレンを含み、前記第２の層は、エチレンイオノマー、アクリル酸エチレンコポリマー、またはそれらの組み合わせを含む、前記第１の層及び前記第２の層と、
結合層と
を備え、前記結合層は、前記第１の層と前記第２の層との間に配置され、前記第１の層は前記結合層の第１の表面に接して配置され、前記第２の層は前記結合層の第２の表面に接して配置され、前記第２の表面は前記第１の表面に対向して配置され、前記結合層は、結晶ブロック複合体及びカルボキシル化オレフィンコポリマーを含み、前記カルボキシル化オレフィンコポリマーが、前記結合層の総重量に基づいて、３０〜６０重量％の量で存在し、前記結晶ブロック複合体は、結晶エチレン系ポリマー、結晶アルファ−オレフィン系ポリマー、ならびに結晶エチレンブロック及び結晶アルファ−オレフィンブロックを含むブロックコポリマーを含み、前記ブロックコポリマーの前記結晶エチレンブロックは、前記結晶ブロック複合体の前記結晶エチレン系ポリマーと同じ複合体であり、前記ブロックコポリマーの前記結晶アルファ−オレフィンブロックは、前記結晶ブロック複合体の前記結晶アルファ−オレフィンブロック系ポリマーと同じ複合体である、ステップと、
前記多層膜を吹込むこと、または流延すること、または押出コーティングするステップと
を含む、多層膜の製造方法。
【請求項１４】
圧延ミルで前記多層膜を積層するステップをさらに含む請求項１３に記載の前記方法。
【請求項１５】
圧縮型で前記多層膜を積層するステップをさらに含む請求項１３に記載の前記方法。
【外国語明細書】
2020189491000001.pdf